(57)【要約】      （修正有）【課題】溶融加工時に切断することなく、連続成形性に優れ、また管状成形体としてカッティングを行った場合割れを生じることを抑制した樹脂組成物を提供する。また樹脂組成物から得られる管状成形体は、例えばストローとして供する場合、適度な剛性も有するため飲料容器への差し込み時の先端折れ曲がりの問題も解消する。【解決手段】ポリ乳酸樹脂（Ａ）４０〜７５質量％、脂肪族芳香族ポリエステル系樹脂（Ｂ）１５〜４５質量％、脂肪族系可塑剤（Ｃ）１〜５質量％、タルク（Ｄ）３〜２０質量％およびカルボン酸アミド系離型剤（Ｅ）０．１〜１質量％を含有し、（Ａ）〜（Ｅ）の合計が１００質量％である樹脂組成物。【選択図】なし【特許請求の範囲】
【請求項１】
ポリ乳酸樹脂（Ａ）４０〜７５質量％、脂肪族芳香族ポリエステル系樹脂（Ｂ）１５〜４５質量％、脂肪族系可塑剤（Ｃ）１〜５質量％、タルク（Ｄ）３〜２０質量％およびカルボン酸アミド系離型剤（Ｅ）０．１〜１質量％を含有し、（Ａ）〜（Ｅ）の合計が１００質量％である樹脂組成物。
【請求項２】
脂肪族芳香族ポリエステル系樹脂（Ｂ）としてポリブチレンアジペートテレフタレートを用い、かつ、脂肪族系可塑剤（Ｃ）としてアジピン酸エステルを用い、かつ、カルボン酸アミド系離型剤（Ｅ）としてエルカ酸アミドを用いる請求項１記載の樹脂組成物。
【請求項３】
試験温度１９０℃、試験荷重２．１６ｋｇｆの条件で測定したメルトフローレートが、５〜２０ｇ／１０分である請求項１または２に記載の樹脂組成物。
【請求項４】
平均粒子径０．５〜２５μｍであるタルクを用いる請求項１〜３のいずれかに記載の樹脂組成物。
【請求項５】
請求項１から４のいずれかに記載の樹脂組成物を成形してなる管状成形体。
【発明の詳細な説明】
【技術分野】
【０００１】
本発明は、管状成形体に適したポリ乳酸樹脂樹脂組成物に関するものである。
【背景技術】
【０００２】
管状成形体の一例としては、ストローが挙げられる。ストローなどの管状成形体は通常、ポリエチレン系、ポリスチレン系またはポリプロピレンなどの合成樹脂から構成されているが、近年環境への観点から、このような合成樹脂製のストローに替えて、生分解性の樹脂から構成されたストローの要望が多くなっている（例えば、特許文献１）。
【先行技術文献】
【特許文献】
【０００３】
【特許文献１】特開２００５−３５０５３０号公報
【発明の概要】
【発明が解決しようとする課題】
【０００４】
ポリ乳酸樹脂はバイオマス由来であること、生分解性を有することなど環境対応性において優れているが、その一方で硬く脆い性質があり、ストロー等の管状成形体とした場合、製造時のカッティングや使用時の折り曲げなどにより、ひび割れや破損を生じやすいことが問題となっている。
【０００５】
このため、特許文献１ではポリ乳酸に対し、柔軟性を有する他ポリエステル樹脂を含有させ用いることで、ポリ乳酸樹脂の脆さを改善している。しかしながら、このような方法によってもストロー等管状成形体の実用面では問題が残った。
【０００６】
すなわち、飲料用ストローとして蓋材を貫通させ、飲料容器にストローを差し込む場合、ポリ乳酸樹脂の柔軟化によってストロー先端が折れ曲がり、差し込みができない等の不具合を生じた。
【０００７】
本発明は、前記の問題点を解決し、溶融加工時に切断することなく、連続成形性に優れ、また管状成形体としてカッティングを行った場合割れを生じることを抑制、さらには管状成形体をストローとして用いた場合には、突き刺し性が良好である樹脂組成物を提供することを目的とする。
【課題を解決するための手段】
【０００８】
本発明は、前記課題を解決するため鋭意検討した結果、ポリ乳酸樹脂に対し、特定のポリエステル系樹脂、可塑剤、離型剤、特定のフィラーを所定量含有させることで、上記目的を達成できることを見出し、本発明に達した。
本発明の要旨は以下の通りである。
【０００９】
（１）ポリ乳酸樹脂（Ａ）４０〜７５質量％、脂肪族芳香族ポリエステル系樹脂（Ｂ）１５〜４５質量％、脂肪族系可塑剤（Ｃ）１〜５質量％、タルク（Ｄ）３〜２０質量％およびカルボン酸アミド系離型剤（Ｅ）０．１〜１質量％を含有し、（Ａ）〜（Ｅ）の合計が１００質量％である樹脂組成物。
【００１０】
（２）脂肪族芳香族ポリエステル系樹脂（Ｂ）としてポリブチレンアジペートテレフタレートを用い、かつ、脂肪族系可塑剤（Ｃ）としてアジピン酸エステルを用い、かつ、カルボン酸アミド系離型剤（Ｅ）としてエルカ酸アミドを用いる（１）の樹脂組成物。
【００１１】
（３）試験温度１９０℃、試験荷重２．１６ｋｇｆの条件で測定したメルトフローレートが、５〜２０ｇ／１０分である（１）または（２）の樹脂組成物。
【００１２】
（４）平均粒子径０．５〜２５μｍであるタルクを用いる（１）〜（３）のの樹脂組成物。
【００１３】
（５）（１）から（４）の樹脂組成物を成形してなる管状成形体。
【発明の効果】
【００１４】
本発明によれば、溶融加工時に切断することなく、連続成形性に優れ、また管状成形体としてカッティングを行った場合割れを生じることを抑制した樹脂組成物を提供できる。
【００１５】
このような樹脂組成物から得られる管状成形体は、例えばストローとして供する場合、適度な剛性も有するため飲料容器への差し込み時の先端折れ曲がりの問題も解消するものである。
【００１６】
なお、本発明の管状成形体を、例えば飲料容器でのストローとして用い、お茶、ジュース等を飲む場合、従来のポリエチレン系、ポリスチレン系またはポリプロピレン等の樹脂で製造されたストローで飲む場合よりも、香味が強く、よりおいしさを味わえることを見出した。
【発明を実施するための形態】
【００１７】
以下、本発明を詳細に説明する。
【００１８】
本発明の樹脂組成物は、ポリ乳酸樹脂（Ａ）を４０〜７５質量％と、脂肪族芳香族ポリエステル系樹脂（Ｂ）を１５〜４５質量％、タルク（Ｄ）を３〜２０質量％、脂肪族系可塑剤（Ｃ）を１〜５質量％カルボン酸アミド系離型剤（Ｅ）を０．１〜１質量％含有するものである。
【００１９】
本発明で用いるポリ乳酸樹脂（Ａ）としては、特に限定はされないが、耐熱性、成形性の面からポリ（Ｌ−乳酸）、ポリ（Ｄ−乳酸）、およびこれらの混合物または共重合体を用いることができる。生分解性、コスト、および、成形加工性の観点からは、ポリ（Ｌ−乳酸）を主体とすることが好ましい。ポリ乳酸樹脂（Ａ）におけるＤ体含有量は０〜７．０モル％であることが好ましく、０．１〜６．０モル％であることがより好ましく、１．０〜５．０モル％であることがさらに好ましい。Ｄ体含有量が７．０モル％より多い場合、樹脂組成物の成形性が劣ったり、管状成形体（ストロー）とした場合の突き刺し性が低下することがある。
【００２０】
ポリ乳酸樹脂（Ａ）として、各種ポリ乳酸を用いることができるが、加工性や性能の点から、１９０℃、２．１６ｋｇにおけるメルトフローレートが０．３〜３０ｇ／１０分のものを用いることが好ましい。
【００２１】
樹脂組成物におけるポリ乳酸樹脂（Ａ）の含有量は６０〜４０質量％である。４０質量％未満であると、成形性が劣ったり、突き刺し性が劣ったものとなる。一方、６０質量％を超えると、ポリ乳酸樹脂（Ａ）以外の組成の割合が少なくなり、得られる樹脂組成物は、成形性が劣ったり、管状成形体を切断する際に割れを生じることがある。
【００２２】
本発明の樹脂組成物には、柔軟性の付与を目的として、脂肪族芳香族ポリエステル系樹脂（Ｂ）が含有される。脂肪族芳香族ポリエステル系樹脂（Ｂ）としては、特に限定はされないが、中でも、ポリブチレンアジペートテレフタレートを用いることが好ましい。ポリブチレンアジペートテレフタレートの市販の具体的な商品を挙げると例えば、ＢＡＳＦ社製「エコフレックス」が挙げられる。
【００２３】
脂肪族芳香族ポリエステル系樹脂（Ｂ）の含有量は１５〜４５質量％であり、２０〜４０質量％であることが好ましく、２０〜３５質量％であることがより好ましい。２５質量％未満であると、得られる管状成形体を切断する際に割れを生じることがある。一方、４５質量％を超えると、得られる樹脂組成物の成形性が劣ったり、管状成形体（ストロー）とした場合の突き刺し性が低下することがある。
【００２４】
本発明で用いる脂肪族系可塑剤（Ｃ）としては、特に限定されず、ベンジル［２−（２−メトキシエトキシ）エチル］アジペート、ビス（２−エチルヘキシル）アジペート、ジイソデシルアジペート、ジｎ−オクチルアジペート等のアジピン酸エステル類；ビス（２−エチルヘキシル）セバケート、ジｎ−ブチルセバケート等のセバシン酸エステル類；ビス（２−エチルヘキシル）アゼレート等のアゼライン酸エステル類等が挙げられる。脂肪族系可塑剤（Ｃ）は、樹脂組成物の結晶化速度を高め、樹脂組成物を用いて管状成形体を得る場合成形性を高めることができる。例えば押出成形時の溶融樹脂に対し適度な粘性を付与し、溶融樹脂が途中で切断することなく連続して引き取ることが可能となる。前記脂肪族系可塑剤（Ｃ）の中でも、特に成形性向上効果の高い点で、アジピン酸エステル系可塑剤を用いることが好ましい。アジピン酸エステル系可塑剤は、特にポリ乳酸樹脂（Ａ）との相溶性に優れる可塑剤である。そのため、アジピン酸エステル系可塑剤を用いた場合には、他の可塑剤を用いた場合と比較して、樹脂組成物の成形性を効率よく向上し、優れた管状成形体を得ることができる。アジピン酸エステル系可塑剤としては、ベンジル［２−（２−メトキシエトキシ）エチル］アジペート（商品例、大八化学社製「ＤＡＩＦＡＴＴＹ−１０１」）を挙げることができる。
【００２５】
樹脂組成物における脂肪族系可塑剤（Ｃ）の含有量は、１〜５質量％であり、１．５〜４．５質量％であることが好ましく、２〜４質量％であることがより好ましい。脂肪族系可塑剤（Ｃ）の含有量が１質量％未満であると樹脂組成物の成形性が劣ったものとなるばかりか、管状成形体を切断する際に割れを生じたり、突き刺し性が劣ったものとなる。一方５質量％を超えると樹脂組成物としての剛性が不足し、管状成形体の突き刺し性が劣ったものとなる。
【００２６】
本発明で用いるタルク（Ｄ）は、特に限定はされないが、成形体の外観や成形性向上効果の点から、平均粒子径（以下、粒子径と言うことがある）が０．５〜２５μｍであることが好ましく、１．０〜２０μｍであることがより好ましく、２．０〜１５μｍであることがさらに好ましい。
【００２７】
また、本発明の樹脂組成物を管状成形体として用いる場合に、切断する際の割れの抑制と、突き刺し性のバランスを高める観点からは、タルク（Ｄ）の平均粒子径は、１．０〜５．０μｍであることが好ましく、２．０〜４．０μｍであることがより好ましく、２．５〜３．５μｍであることがさらに好ましい。
【００２８】
市販品を用いる場合には、例えば竹原化学社製「ハイミクロンＨＥ−５」（粒子径１．６μｍ）、林化成社製「ＭＷ−ＨＳＴ」（粒子径４．７５μｍ）、「ＫＨＰ−１２５Ｂ」（粒子径８．００μｍ）、「ＫＨＰ−４００Ｂ」（粒子径１９．５０μｍ）等が挙げられる。
【００２９】
なお、タルク（Ｄ）の平均粒子径とは、レーザー法粒度分布測定機を用いて、ＪＩＳ  Ｒ１６２９に準拠して測定した粒度累積分布曲線から読みとった累積量５０重量％の粒径値から求められる。レーザー法粒度分布測定機としては、例えば、株式会社堀場製作所製「ＬＡ９２０」、株式会社島津製作所製「ＳＡＬＤ−２０００Ｊ」等により測定することができる。
【００３０】
樹脂組成物におけるタルク（Ｄ）の含有量は、３〜２０質量％であり、３〜１８質量％であることが好ましく、４〜１５質量％であることがより好ましく、４〜１２質量％であることがさらに好ましい。
【００３１】
タルク（Ｄ）の含有量が５質量％未満では樹脂組成物の成形性が劣ったり、管状成形体の突き刺し性が劣ったものとなる。一方２０質量％を超えると、得られる樹脂組成物は流動性や成形性が劣るとともに、管状成形体を切断する際に割れを生じる。
【００３２】
本発明で用いるカルボン酸アミド系離型剤（Ｅ）は、その性状は特に限定はされず、エルカ酸アミド、ステアリン酸アミド、オレイン酸アミド、エチレンビスステアリン酸アミド、エチレンビスオレイン酸アミド、エチレンビスラウリル酸アミド等が挙げられるが、タルク（Ｄ）と併用することにより成形性向上効果をより優れたものとすることができるため、エルカ酸アミドを用いることが好ましい。エルカ酸アミドの市販の具体的な商品としては、例えば、日本油脂社製「アルフローＰ−１０」が挙げられる。
【００３３】
樹脂組成物におけるカルボン酸アミド系離型剤（Ｅ）の含有量は、０．１〜１質量％であり、０．２〜０．８質量％であることが好ましく、０．３〜０．６質量％であることがより好ましい。カルボン酸アミド系離型剤（Ｅ）の含有量が０．１質量％未満では金型からの離型性を向上させることができず、成形性に優れた樹脂組成物を得ることができない。一方、１質量％を超えて含有すると、得られる管状成形体を切断する際に割れを生じる。
【００３４】
本発明の樹脂組成物は、ＪＩＳ  Ｋ７２１０に準拠して、試験温度１９０℃、試験荷重２．１６ｋｇｆの条件で測定したメルトフローレートが、５〜２０ｇ／１０分であることが好ましい。樹脂組成物のメルトフローレートは、８〜１８ｇ／１０分であることがより好ましく、１０〜１６ｇ／１０分であることがさらに好ましい。樹脂組成物のメルトフローレートが５ｇ／１０分未満であると管状成形体等を成形する際に溶融樹脂の流動性が不足し、加工性が低下することがある。一方２０ｇ／１０分を超えると管状成形体等を成形する際に溶融樹脂の粘性が不足し、特に押出加工においては成形体が垂れ下がる、薄肉になりすぎ引きちぎられる等の加工不良が生じることがある。
【００３５】
本発明の樹脂組成物には必要に応じて、各種添加剤、あるいは、各種樹脂を加えることができる。添加剤としては例えば、滑剤、可塑剤、結晶核剤、ガラス繊維、高強度繊維、酸化防止剤、加水分解防止剤、熱安定剤、耐候材、帯電防止剤、タルク（Ｄ）以外の無機充填材、有機充填材、顔料、染料、などが挙げられる。樹脂としては、ポリ乳酸樹脂（Ａ）あるいは脂肪族芳香族ポリエステル系樹脂（Ｂ）のいずれにも該当しない各種ポリエステル系樹脂、ポリグリコール酸系樹脂、ポリカプロラクトン系樹脂、などが挙げられる。
【００３６】
本発明の樹脂組成物の作製方法としては、特に限定されないが、上記樹脂、添加材を従来よりく知られている一軸押出機、二軸押出機、二軸以上の多軸押出機、ロール混練機、部ラベンダーなどで溶融混練するとよい。スタティックミキサーやダイナミックミキサーを併用することも効果的である。さらに各添加剤をあらかじめマスターバッチとして作製し、ドライブレンドにてストロー作製用成形機に供しても良い。また、ポリ乳酸樹脂（Ａ）の重合時に添加する方法でも良い。
【００３７】
管状成形体の作製方法としては、押出機により管状に押し出す一般的な方法を用いることができる。ストローにする場合は、押出後に冷却部分を設け、その後、所定の長さにカットする。
【００３８】
本発明の樹脂組成物より得られる管状成形体は、ストローとして要求される、押出成形における連続加工性、すなわち押出樹脂が途中で切断することなく、長時間連続して押出成形ができること、また押出された溶融樹脂を冷却した後、ストロー長さに切断する際、切断面の割れが生じることがない。また、得られた管状成形体は、飲料用ストローとして蓋材を貫通させ、飲料容器にストローを差し込む場合、ストロー先端が折れ曲がり、差し込みができない等の問題を生じることがない。
【００３９】
本発明の樹脂組成物より得られる管状成形体は、飲料用のストローとして使用できる以外に、例えば、短く切断して、各種枕、クッションの充填材としても使用ができる。その場合においても切断時の割れを抑制し、管状形状が維持されるため、クッション性を損ねることがない。また、脂肪族系可塑剤とタルクをバランスよく充填することで、適度な剛性と反発性を兼ね備えるため、クッション材として好適に使用が可能である。
【実施例】
【００４０】
以下、本発明を実施例によりさらに具体的に説明する。実施例および比較例の樹脂組成物の評価に用いた各種特性値の測定方法は次のとおりである。
１．評価方法
（１）メルトフローレート
得られた樹脂組成物の樹脂ペレットを用いた。ＪＩＳ  Ｋ７２１０に準拠して、２．１６ｋｇ荷重下、温度１９０℃で測定した（附属書Ａ、表１のＤ条件）。
（２）成形性
実施例での管状成形体（ストロー）の製造において、冷却装置を備えた押出機を使用して１２時間の連続成形を行った。その間、押出機から出て、冷却装置に入るまでの管状溶融樹脂が切れた回数を測定した。切断回数は作業性向上の観点から５回未満出ることが好ましく、３回未満であることがより好ましい。
（３）ストローの割れ性
実施例での管状成形体（ストロー）の製造において、カッターを用い、長さ２０ｃｍにカットしたものについて、切断断面を観察し、割れ等が生じていないかを観察した。試験は１０回行い、例えば１０回中１回割れが生じた場合、表中で「１／１０」と表記し、１０回中１０回割れが生じた場合、「１０／１０」とし、下記基準にて割れ性の判断をした。
【００４１】
〇：割れを全く生じない。
【００４２】
△：割れ回数が「１／１０」または「２／１０」である。実用的には大きな問題とはならない。
【００４３】
×：割れ回数が「２／１０」よりも多い。実用に値しない。
（４）ストローの突き刺し性
密度０．９５８ｇ／ｃｍ３の高密度ポリエチレンからなる厚さ６０μｍの無延伸フィルムを用意し、このフィルムを２枚の円盤の間に挟み込み、しっかりと固定した。２枚の円盤には、径３０ｍｍの孔が形成され、この孔にフィルムが露出するようになっている。この状態のフィルムに対して、先端面の角度が６０°に形成された管状成形体（ストロー）を垂直に突き刺し、貫通を試みた。管状成形体を突き刺す際の速度（貫通速度）は１０ｍ／分、押し込み深さは５０ｍｍとした。試験は１０本の管状成形体に対して行い、例えば１０本中、１０本が貫通した場合、表中で「１０／１０」と表記し、１０本中１本が貫通した場合、「１／１０」と表記し、下記基準にて割れ性の判断をした。
【００４４】
〇：突き刺し貫通本数が「１０／１０」である。
【００４５】
△：突き刺し貫通本数が「９／１０」または「８／１０」である。実用的には大きな問題とはならない。
【００４６】
×：突き刺し貫通本数が「８／１０」よりも少ない。実用に値しない。
２．原料
実施例及び比較例に用いた原料は次のとおりである。
（１）ポリ乳酸樹脂
（ａ）：ポリ乳酸（重量平均分子量１２万、Ｌ体９８．６％、Ｄ体１．４％）
（ｂ）：ポリ乳酸（重量平均分子量１８万、Ｌ体９８．６％、Ｄ体１．４％）
（ｃ）：ポリ乳酸（重量平均分子量１８万、Ｌ体８８％、Ｄ体１２％）
（２）脂肪族芳香族ポリエステル系樹脂
ＢＡＳＦ社製ポリブチレンアジペートテレフタレート「エコフレックス」
（３）脂肪族系可塑剤
大八化学社製アジピン酸エステル系可塑剤「ＤＡＩＦＡＴＴＹ−１０１」
（４）タルク
ＴＡＬＫ１：林化成社製「ＭＷ−ＨＳＴ」（平均粒径４．７５μｍ）
ＴＡＬＫ２：林化成社製「ＫＨＰ−１２５Ｂ（平均粒径８．００μｍ）
ＴＡＬＫ３：林化成社製「ＫＨＰ−４００Ｂ（平均粒子径１９．５０μｍ）
ＴＡＬＫ４：竹原化学社製「ハイミクロンＨＥ−５」（平均粒子径１．６μｍ）
（５）カルボン酸アミド系離型剤
日本油脂社製エルカ酸アミド「アルフローＰ−１０」
実施例１
表１に示した樹脂組成となるよう樹脂原料、添加剤を混合し、二軸の押出機を用い、温度１９０℃で溶融混練して樹脂組成物ペレットを作製した。得られた樹脂組成物ペレットを乾燥後、一軸押し出し機にチューブ状サーキュラーのダイを備えた管状押出機にて、直径５ｍｍ、肉厚０．１８ｍｍの管状に押出成形し、冷却装置を通過させた後、カッターを用い、長さ２０ｃｍに連続カットして、管状成形体（ストロー）を得て、各種評価を行った。
【００４７】
【表１】
2020117692.tif 000002
【００４８】
実施例２〜１２、比較例１〜８
組成比率を表１のように変更した以外は、実施例１と同様に試験を行い、各種評価を行った。
【００４９】
実施例１〜１２で得られた樹脂組成物は、本願所定の樹脂組成としたため、成形性に優れ、また得られた管状成形体も切断時に割れることはなく、突き刺し時に先端が折れ曲がることもなかった。
【００５０】
比較例１では、ポリ乳酸樹脂の含有量が下限値未満であったため、成形性が劣り、またストロー突き刺し性も劣った。
【００５１】
比較例２では、ポリ乳酸樹脂の含有量が上限値を超えたため、成形性が劣り、またストロー割れが多発した。
【００５２】
比較例３では、脂肪族芳香族ポリエステル系樹脂の含有量が下限値未満であったため、成形性が劣り、またストロー割れが多発した。
【００５３】
比較例４では、脂肪族系可塑剤の含有量が下限値未満であったため、成形性が劣り、ストロー割れが多発した。またストロー突き刺し性も劣った。
【００５４】
比較例５では、脂肪族系可塑剤の含有量が上限値を超えたため、成形性が劣り、またストロー突き刺し性も劣った。
【００５５】
比較例６では、タルクの含有量が下限値未満であったため、成形性が劣り、またストロー突き刺し性も劣った。
【００５６】
比較例７では、タルクの含有量が上限値を超えたため、成形性が劣り、ストロー割れが多発した。
【００５７】
比較例８では、カルボン酸アミド系離型剤を含有しなかったため、成形性が劣った。